실시 예 1 에 따라 제조 된 10 kg 의 자기 접착성 으로 제조 된 실리콘 재료 를 표준 산업 용 압출기 에 공급 하 고 , 약 10 mm 폭 및 약 6 mm 두께 의 직각 형 프로 파일 형태 로 약 0 . 05 mm 두께 의 금속 스트립 상 에 압출 하 고 , 각각 의 경우 4 내지 2 cm 의 간격 으로 테이핑 하 였 다 . 이런 식 으로 얻 은 미경 화 복합 재 를 3 분 의 체류 시간 으로 230 ℃ 의 유효 온도 에서 6 m 고온 공기 터널 에서 가황 시켰 다 . 최종 복합 재 를 냉각 시킨 후 , 이 를 테이핑 된 영역 의 각각 의 중심 에서 절단 하 고 , 결과 로 생긴 시험 시편 을 실시 예 1 에서 와 같이 시험 기계 상 에서 파열 시켰 다 . 결과 를 하 기 표 1 에 보 고 하 였 다 .